Brevet FR2329689A1 — publié le 19770527

La présente invention se rapporte d'une façon générale à la production des complexes colloidaux réagissa avec l'humidité pour donner des feuilles imperméables brillantes ou/et d'une grande adherance sur la plupart des corps solides. On a déjà proposez de multiples combinaisons entre un diisocyanate et divers polyhydroxylées réticulables pour la fabrication des résines de polyuréthane couramment utilisées dans l'industrie de la peinture et des mousses synthétiques. L'inconvénient de ces compositions est que le durcissement commence dès que les deux composants sont mélangés, raison pour laquelle on est obligé de les commercialiser séparément et l'utilisateur est limité dans le temps d'application. Les produits de polyuréthane mono composants connus jusqu'à ce jour, contiennent jusqu'à 60 % de solvant volatil, ils permettent certes ainsi un stockage de 6 mois en bidon fermé, mais seulement 3 à 6 jours en bidon entamé et donnent un extrait sec relativement faible. Le but de la présente invention est d'éviter c--s inconvénients en présentant des complexes stabilisés et donc moins sensibles. Les domaines d'application de l'invention sont très multiples. La résistance contre l'abrasion et les agents atmosphériques prédestinent les produits obtenus a' la protection ou au collage des divers matériaux organiques, minéraux ou synthétiques. En particulier la composition donnant des feuilles souples permet une application protectrice et imperméable sur des réalisations en mousse de polystyrène. L'invention est matérialisée dans la combinaison de deux familles de composants chimioues qui sont les diisocyanates et divers "polyhydroxylées réticulables" dans des proportions limitatives. Pour fabriquer 100 parties d'un complexe faisant l'objet de la présente invention, on élange 18 à 45 parties en volume d'un diisocyanate ou d'un mélange de diisocyanate avec la différence en parties d'un polyhydroxylée réticulable ou d'un mélange de polyhydroxylée réticulable. Ce mélange s'homogénise apres 10 é 15 minutes d'une réaction modérément exothermique et réticule après 3 à 8 heures à l'air ambiant une fois appliqué en couche mince sur un corps solide. Les exemples donnes ci-apr4s à titre non limitatif, permettent de faire des réalisations démonstratives. Exemple 1 - On utilise comme composant de départ 82 parties d'une rssine de polyester standard non saturée en solution dans du styrène couramment utilité et on ajoute 18 parties d'un toluylène diisocyanate (genre Desmodur ou zuprasec) pour obtenir après énv. 10mn un colloide transparent d'une viscosité moyenne qui, une fois appliqué donne un film rigide et brillant. Exemple 2 - En mélangeant les 30 parties d'un diphenylméthane diisocyanate avec 70 parties d1un polyhydroxylée réticulable, genre Desmophène ou Diltolac (à base d'acide adipique), on obtient après 15 mn un colloide légèrement coloré et visqueux qui peut être utilisé en tant que colle pour bois, métaux, verre et produits céramiques. Exemple 3 - 33 parties d'un toluylène diisocyanate sont mélangées avec 67 parties d'un polyether genre Desmophène 3411. La résine en résultant peut après la réaction exothermique d'environ 10 mn être utilisée, entre autres, comme liant permettant la plastification de la mousse de polystyrène, de papiers ordinaires, de cuirs et caoutchoucs. - Revendications - 1) - Complexe colloidal caractérisé par le fait ou' il soit réalisé grâce à un mélange d'un ou de plusieurs diisocyanates dans des proportions de 18 à 45 % du volume total avec une solution d'un ou de plusieurs polyhydroxylées réticulables, à l'exclusion de tout autre réactif. 2) - Complexe colloidal suivant la revendication 1. caractérisé par le fait que la solution colloidale obtenue après une réaction modérément exothermique soit utilisée en tant que produit mono composant pour la fabrication des substances feuil- logènes se réalisant avec l'humidité ambiante ou se trouvant sur le support.